【手続補正書】
【提出日】平成17年10月21日(2005.10.21)
【手続補正１】
【補正対象書類名】明細書
【補正対象項目名】特許請求の範囲
【補正方法】変更
【補正の内容】
【特許請求の範囲】
【請求項１】難溶解性ポリマーが海、易溶解性ポリマーが島であり、島が筋状構造を形成した海島構造を形成し、直径２００ｎｍ以上の島の島全体に占める面積比が３％以下であるポリマーアロイ繊維。
【請求項２】島の平均直径が１〜１００ｎｍである請求項１記載のポリマーアロイ繊維。
【請求項３】易溶解性ポリマーがアルカリ易溶解性ポリマーである請求項１または２記載のポリマーアロイ繊維。
【請求項４】ウースター斑が０．１〜５％である請求項１〜３のうちのいずれか１項記載のポリマーアロイ繊維。
【請求項５】請求項１〜４のうちのいずれか１項記載のポリマーアロイ繊維を少なくとも一部に有する繊維製品。
【請求項６】繊維製品が織編物または不織布またはパイル布帛である請求項５記載の繊維製品。
【手続補正２】
【補正対象書類名】明細書
【補正対象項目名】００３６
【補正方法】変更
【補正の内容】
【００３６】
Ｂ．ナイロンの相対粘度
ナイロンチップ０．２５ｇを２５ｍｌの硫酸に溶解し、０.０１ｇ／ｍｌの９８％硫酸溶液を調製し、２５℃で測定した。
【手続補正３】
【補正対象書類名】明細書
【補正対象項目名】００５２
【補正方法】変更
【補正の内容】
【００５２】
このＮ６ナノポーラスファイバーを光学顕微鏡で繊維側面観察を行ったところ、アルカリ処理前の繊維に比べ繊維径が若干減少しており、島ポリマーを除去することによって繊維半径方向に収縮が起こっていることが分かった。次に、これの繊維側面をＳＥＭにより観察したところ、倍率２０００倍程度では繊維表面に凹凸は見られずきれいな表面形態であった。また、このＮ６ナノポーラスファイバーの繊維横断面をＴＥＭで観察した（図３）ところ、金属染色による濃淡斑が元のポリマーアロイ繊維（図１）よりも微細になっていた。ここで、濃い部分はＮ６高密度部分、淡い部分はＮ６低密度部分である。そして淡い部分が細孔に相当すると考えられる。すなわち、島ポリマー除去により細孔サイズは元の島ポリマーよりも微細化し、直径が５０ｎｍ以上の大きな細孔は皆無であった。また、繊維縦断面を観察したところ、元のポリマーアロイでは共重合ＰＥＴが筋状に伸びていた（図２）のに対し、Ｎ６ナノポーラスファイバーでは粒状の淡い部分が観察され（図４）、シリンダー状細孔が所々潰れ、粒状の濃淡パターンとなっていることが示唆された。図３、図４よりこれは独立孔と考えられる。
【手続補正４】
【補正対象書類名】明細書
【補正対象項目名】００５６
【補正方法】変更
【補正の内容】
【００５６】
このＮ６ナノポーラスファイバーを光学顕微鏡、ＳＥＭで観察したところ実施例１同様に島ポリマー除去により繊維半径方向に収縮が起こり、倍率２０００倍程度では繊維表面に凹凸は見られずきれいな表面形態であった。また、このＮ６ナノポーラスファイバーの繊維横断面をＴＥＭで観察したところ、金属染色による濃淡斑が元のポリマーアロイ繊維よりも微細になり、島ポリマー除去により細孔サイズは元の島ポリマーよりも微細化し、直径が５０ｎｍ以上の大きな細孔は皆無であった。また、繊維縦断面を観察したところ、粒状の濃淡パターンとなっていることが示唆された。これらの観察から細孔は独立孔と考えられる。
【手続補正５】
【補正対象書類名】明細書
【補正対象項目名】００６０
【補正方法】変更
【補正の内容】
【００６０】
このＮ６ナノポーラスファイバーの繊維横断面をＴＥＭで観察した結果を図７に示すが、島ポリマーが抜けた跡は直径２０ｎｍ程度の独立した細孔となっており、直径が５０ｎｍ以上の大きな細孔は皆無であった。また、繊維縦断面を観察したところ、粒状の濃淡パターンとなっていることが示唆された。
【手続補正６】
【補正対象書類名】明細書
【補正対象項目名】００６４
【補正方法】変更
【補正の内容】
【００６４】
このＮ６ナノポーラスファイバーの繊維横断面をＴＥＭで観察した結果を図９に示すが、島ポリマーが抜けた跡は直径２０ｎｍ程度の細孔となっており、直径が５０ｎｍ以上の大きな細孔は皆無であった。また、繊維縦断面を観察したところ、粒状の濃淡パターンとなっていることが示唆された。
【手続補正７】
【補正対象書類名】明細書
【補正対象項目名】００７３
【補正方法】変更
【補正の内容】
【００７３】
このＮ６ナノポーラスファイバーの繊維横断面をＴＥＭで観察した結果を図１１に示すが、１０〜２０ｎｍ程度の微細な濃淡パターンを示し、直径２０ｎｍ以下の細孔が多数存在することが示唆された。また、直径が５０ｎｍ以上の大きな細孔は皆無であった。また、繊維縦断面を観察したところ、粒状の濃淡パターンとなっていることが示唆された。
【手続補正８】
【補正対象書類名】明細書
【補正対象項目名】００７７
【補正方法】変更
【補正の内容】
【００７７】
このＮ６６ナノポーラスファイバーの繊維横断面をＴＥＭで観察した結果、島ポリマーが抜けた跡は直径２０ｎｍ以下の細孔となっており、直径が５０ｎｍ以上の大きな細孔は皆無であった。
【手続補正９】
【補正対象書類名】明細書
【補正対象項目名】００７９
【補正方法】変更
【補正の内容】
【００７９】
実施例９
単孔吐出量、口金孔数を変更し、紡糸速度を３８００ｍ／分として実施例１と同様に溶融紡糸を行い、ポリマーアロイ高配向未延伸糸を得た。紡糸性は良好であり、２４時間の連続紡糸の間の糸切れはゼロであった。そして、これに図１８の装置を用い延伸仮撚り加工を施した。この時、延伸倍率は１．５倍、ヒーター２３温度は１６５℃、回転子２５としてはウレタンディスクの３軸ツイスターを用い、Ｄ／Ｙ比は１．６５とした。得られた８７ｄｔｅｘ、２４フィラメントの仮撚り加工糸は強度３．５ｃＮ／ｄｔｅｘ、伸度２９％、熱収縮率１３％、ＣＲ３８％の優れた物性を示した（表１）。得られたポリマーアロイ捲縮糸の繊維横断面をＴＥＭで観察した結果（図１２）、粗大な凝集ポリマー粒子を含まず、直径が２００ｎｍ以上の島の島全体に対する面積比は０．１％以下、直径１００ｎｍ以上の面積比も０．９％であった。また、繊維縦断面ＴＥＭ写真（図１３）から島は筋状構造をしていることがわかった。
【手続補正１０】
【補正対象書類名】明細書
【補正対象項目名】００８１
【補正方法】変更
【補正の内容】
【００８１】
このＮ６ナノポーラスファイバーの繊維横断面をＴＥＭで観察した結果、島ポリマーが抜けた跡は直径２０ｎｍ程度の細孔となっており、直径が５０ｎｍ以上の大きな細孔は皆無であった。また、繊維縦断面を観察したところ、粒状の濃淡パターンとなっていることが示唆された。これらの観察結果から細孔は独立孔であると考えられる。
【手続補正１１】
【補正対象書類名】明細書
【補正対象項目名】００８３
【補正方法】変更
【補正の内容】
【００８３】
実施例１０
Ｎ６を実施例２で用いたものに変更して実施例９と同様に溶融紡糸、延伸仮撚り加工を行った。紡糸性は良好であり、２４時間の連続紡糸の間の糸切れはゼロであった。得られた４３ｄｔｅｘ、３４フィラメントの仮撚り加工糸は強度３．５ｃＮ／ｄｔｅｘ、伸度２９％、熱収縮率１３％、ＣＲ３５％の優れた物性を示した（表１）。得られたポリマーアロイ捲縮糸の繊維横断面をＴＥＭで観察した結果、粗大な凝集ポリマー粒子を含まず、直径が２００ｎｍ以上の島の島全体に対する面積比は０．１％以下、直径１００ｎｍ以上の面積比も０．１％以下であった。また、繊維縦断面ＴＥＭ観察から島は筋状構造をしていることがわかった。
【手続補正１２】
【補正対象書類名】明細書
【補正対象項目名】００８５
【補正方法】変更
【補正の内容】
【００８５】
このＮ６ナノポーラスファイバーの繊維横断面をＴＥＭで観察した結果、島ポリマーが抜けた跡は直径１５ｎｍ程度の細孔となっており、直径が５０ｎｍ以上の大きな細孔は皆無であった。また、繊維縦断面を観察したところ、粒状の濃淡パターンとなっていることが示唆された。これらの観察結果から、細孔は独立孔であると考えられる。
【手続補正１３】
【補正対象書類名】明細書
【補正対象項目名】００８９
【補正方法】変更
【補正の内容】
【００８９】
このＮ６ナノポーラスファイバーの繊維横断面をＴＥＭで観察したところ、金属染色による濃淡斑が元のポリマーアロイ繊維よりも微細になり、島ポリマー除去により細孔サイズは元の島ポリマーよりも微細化し、直径が５０ｎｍ以上の大きな細孔は皆無であった。また、繊維縦断面を観察したところ、粒状の濃淡パターンとなっていることが示唆された。
【手続補正１４】
【補正対象書類名】明細書
【補正対象項目名】０１２９
【補正方法】変更
【補正の内容】
【０１２９】
【表３】
2004270110.tif 000001
【手続補正１５】
【補正対象書類名】明細書
【補正対象項目名】図面の簡単な説明
【補正方法】変更
【補正の内容】
【図面の簡単な説明】
【図１】実施例１のポリマーアロイ繊維の繊維横断面を示すＴＥＭ写真である。
【図２】実施例１のポリマーアロイ繊維の繊維縦断面を示すＴＥＭ写真である。
【図３】実施例１のナノポーラスファイバーの繊維横断面を示すＴＥＭ写真である。
【図４】実施例１のナノポーラスファイバーの繊維縦断面を示すＴＥＭ写真である。
【図５】ポリマーアロイチップの断面を示すＴＥＭ写真である。
【図６】実施例４のポリマーアロイ繊維の繊維横断面を示すＴＥＭ写真である。
【図７】実施例４のナノポーラスファイバーの繊維横断面を示すＴＥＭ写真である。
【図８】実施例５のポリマーアロイ繊維の繊維横断面を示すＴＥＭ写真である。
【図９】実施例５のナノポーラスファイバーの繊維横断面を示すＴＥＭ写真である。
【図１０】実施例７のポリマーアロイ繊維の繊維横断面を示すＴＥＭ写真である。     【図１１】実施例７のナノポーラスファイバーの繊維横断面を示すＴＥＭ写真である。
【図１２】実施例９のポリマーアロイ繊維の繊維横断面を示すＴＥＭ写真である。
【図１３】実施例９のナノポーラスファイバーの繊維横断面を示すＴＥＭ写真である。
【図１４】紡糸装置を示す図である。
【図１５】口金を示す図である。
【図１６】延伸装置を示す図である。
【図１７】紡糸装置を示す図である
【図１８】延伸仮撚り装置を示す図である。
【図１９】紡糸装置を示す図である。